(57)【要約】【課題】積層体下部では上部より加圧回数が多いために積層体上部より密度が高い状態となり、この積層体を焼成すると密度の高い部分と低い部分との収縮度合いが異なるため、積層セラミックコンデンサにヒビや剥離等の構造欠陥が発生するという問題点を解決することを目的とする。【解決手段】セラミック粉末と有機物よりなるセラミックシートを作製する第１の工程と、前記セラミックシートと導電体層とを交互に所定の回数積層して積層体を得る第２の工程と、前記積層体を加圧する第３の工程と、加圧後の積層体を切断して個片の積層グリーンチップを得る第４の工程と、前記積層グリーンチップを焼成した後外部電極を形成する第５の工程とを含み、前記第３の工程において加圧は上加圧型と下加圧型を用いて前記積層体を上下方向から加圧するものであり、かつ前記上加圧型を加熱し、前記下加圧型は加熱しない状態で加圧する。【選択図】図２
2005303028.tif 000002
【特許請求の範囲】
【請求項１】
セラミック粉末と有機物よりなるセラミックシートを作製する第１の工程と、前記セラミックシートと導電体層とを交互に所定の回数積層して積層体を得る第２の工程と、前記積層体を加圧する第３の工程と、加圧後の積層体を切断して個片の積層グリーンチップを得る第４の工程と、前記積層グリーンチップを焼成した後外部電極を形成する第５の工程とを含み、前記第３の工程において加圧は上加圧型と下加圧型を用いて前記積層体を上下方向から加圧するものであり、かつ前記上加圧型を加熱し、前記下加圧型は加熱しない状態で加圧する積層セラミック電子部品の製造方法。
【請求項２】
第４の工程の後、第５の工程の前に積層グリーンチップを加熱した上加圧型と加熱しない下加圧型を用いて加圧した後、焼成する請求項１に記載の積層セラミック電子部品の製造方法。
【請求項３】
上加圧型の加熱温度はセラミックシートの樹脂の軟化点温度以上、分解温度以下である請求項１または２のいずれかに記載の積層セラミック電子部品の製造方法。
【発明の詳細な説明】
【技術分野】
【０００１】
本発明は積層セラミックコンデンサ等のセラミック電子部品の製造方法に関するものである。
【背景技術】
【０００２】
従来のセラミック電子部品の製造方法として数多くの方法が知られているが、積層セラミックコンデンサの製造方法の一例を説明する。
【０００３】
まず、チタン酸バリウム等の誘電体材料粉末に有機物バインダと可塑剤と溶剤等を加え混練しスラリー化した後、ドクターブレード法等を用いて上記のスラリーを塗工、乾燥し、セラミック生シートを作製する。次に、セラミック生シート上にスクリーン印刷法等により金属を主成分とする導電性ペーストを印刷乾燥して、導体層を形成し有効層用シートを準備する。また、これとは別に導体層を形成していないセラミック生シートのみの無効層用シートを準備する。
【０００４】
次に、支持板上に接着層を設け、これに無効層用シートを複数枚加圧積層する。この上に更に、有効層用シートを重ね、セラミック生シートと導体層とを加圧積層する。この有効層用シートの加圧積層を所望回数繰り返し積層し、更に、この上に再び無効層用シートを複数枚加圧積層して積層体を作製する。なお、有効層用シートの積層は、内部電極となる導体層の複数個の矩形パターンを１層ごとに交互に長手方向に所定寸法ずらしながら行う。
【０００５】
次に、加圧圧着工程で積層体を加圧しセラミック生シートと導体層の各層を圧着して一体化する。
【０００６】
次に、この加圧圧着した積層体を所望の形状に切断した後、さらにセラミック生シートを導体層の各層を圧着し、この生チップを焼結したのち、外部電極を形成して積層セラミックコンデンサを作製する。
【０００７】
なお、この出願の発明に関する先行技術文献情報としては、例えば特許文献１が知られている。
【特許文献１】特開平７−７８７２４号公報
【発明の開示】
【発明が解決しようとする課題】
【０００８】
しかしながら、上記方法によると、積層体形成時の加圧により、積層体下部では上部より加圧回数が多いために積層体上部より密度が高い状態となっている。この積層体を焼成すると密度の高い部分と低い部分との収縮度合いが異なるため、積層セラミックコンデンサにヒビや剥離等の構造欠陥が発生するという問題点を有していた。ここでヒビとは積層セラミックコンデンサ表面の微小なひび割れ状の欠陥を示し、剥離とは積層された層の間で接着していない部分を言う。
【０００９】
本発明は上記従来の課題を解決するもので、積層セラミックコンデンサにヒビや剥離等の構造欠陥が発生しない製造方法を提供するものである。
【課題を解決するための手段】
【００１０】
上記目的を達成するために、本発明は以下の構成を有する。
【００１１】
本発明は、セラミックシートと内部電極とを交互に積層して積層体ブロックを作成し、上加圧型を加熱し、下加圧型は加熱しない状態で加圧することにより、積層体下部より密度が低い上部が選択的に圧縮され、密度が均一となり、焼成時に発生するヒビや剥離等の構造欠陥を防止できる。
【発明の効果】
【００１２】
本発明にかかる積層セラミックコンデンサは、上加圧型を加熱し、下加圧型は加熱しない状態で加圧することにより、積層体下部より密度が低い上部が選択的に圧縮され、密度が均一となり、焼成時に発生するヒビや剥離等の構造欠陥を防止できる。
【発明を実施するための最良の形態】
【００１３】
（実施の形態１）
以下、実施の形態１を用いて、本発明の請求項１および３に記載の発明について積層セラミックコンデンサを例に説明する。
【００１４】
積層セラミックコンデンサ１１は、図４の一部切欠斜視図に示した構造を持ち、誘電体層１２と内部電極１３とが交互に積層されて積層体を構成し、内部電極１３はその端面が積層体の対向する両端面に交互に露出するように積層されており、積層体の両端面に形成された一対の外部電極１４に交互に接続されている。
【００１５】
積層セラミックコンデンサ１１の上下には、内部電極１３を持たない保護層１５が形成されている。
【００１６】
図１は本発明の実施の形態１における積層体の断面図であり、図２は本発明の実施の形態１における積層体の加圧工程を説明するための概略断面図である。
【００１７】
図１、図２において、支持板１上に接着シート２を介してセラミックシート３と導体層４からなる積層体５が積層され、下加圧型６と上加圧型７により加圧される。８は上加圧型加熱用のヒータである。
【００１８】
まず、チタン酸バリウムを主成分とするセラミック粉末と分子量４０万以上のポリエチレンからなるセラミックシートを準備する。
【００１９】
このセラミックシートの表面にニッケルを主成分とする金属ペーストを用いスクリーン印刷法で所望の形状に導体層を形成し乾燥させ、内部電極シートを準備する。
【００２０】
次に、積層工程について説明する。図１に示すように、まず支持板１上に接着シート２を形成する。接着シート２は支持板１と積層体５を一体化するために、積層体５と支持板１の両方に接着性を有している。接着力は積層体５と支持板１とがはがれない程度に強固である。しかし、切断後に分離する必要があるため、一定温度以上の加熱によって積層体５との接着性は消失する機能を有する。
【００２１】
次に支持板１上の接着シート２の上にセラミックシート３を、加熱加圧し接着する。これを繰り返しセラミックシートを２０枚積層して内部電極がなく、セラミックシートのみで構成された下側の保護層を形成する。
【００２２】
続いて、この下側保護層の上面に内部電極シートを加熱加圧し接着する。
【００２３】
この内部電極シートを内部電極がセラミックシートを挟んで対向するように交互に加熱加圧して接着することをくり返して、セラミックシートを３００層積層する。
【００２４】
さらに、この上にセラミックシートを２０枚積み重ねて上側の保護層を形成し、図１に示す積層体５を得る。
【００２５】
次に、図２に示すように下加圧型６の所定の位置に支持板１に接着シート２で固定された積層体５を配置する。その後ヒータ８により上加圧型７をセラミックシートが軟化する温度１４０℃に加熱しながら２０ＭＰａ／ｃｍ2で６０秒間加圧し、一体化させて積層体を完成する。
【００２６】
このとき下加圧型６は加熱せず、常温のままとしている。
【００２７】
次に、積層体を、回転刃を用いて冷却水を噴射しながら切断する。
【００２８】
回転刃の厚みは５０〜５００μｍのものが一般的である。
【００２９】
その後、支持板１、接着シート２とともに１５０℃に加熱し接着シート２より分離して、個片の積層グリーンチップとする。積層グリーンチップを窒素ガス中で脱バインダ処理した後、ニッケルが酸化されない窒素水素の混合ガス雰囲気中で１３００℃まで加熱して焼成し、焼結体を得る。
【００３０】
次に焼結体を面取して、焼結体の両端面に内部電極を露出させる。続いて焼結体の両端面と側面に銅を主成分とする電極ペーストを塗布した後、８００℃の窒素雰囲気中で焼付けを行った後、スズメッキを行い外部電極を設け、実施の形態１における積層セラミックコンデンサを作製し、試料番号１とする。
【００３１】
また、上記本発明の実施の形態１と異なるのは、積層体の加圧時に上加圧型と下加圧型の両方を１４０℃に加熱した状態で加圧することのみで、その他は実施の形態１と同様にして従来例による積層セラミックコンデンサを作製し、試料番号２とした。
【００３２】
本実施の形態１により作製した試料番号１の積層セラミックコンデンサと従来例の試料番号２の積層セラミックコンデンサ各５０００個について、顕微鏡により構造検査を行った結果を（表１）に示す。上下の加圧型を加熱した従来例の試料番号２と比較して、本実施の形態１による試料番号１の積層セラミックコンデンサでは、構造欠陥の発生はなく、また電気的特性も良好であった。
【００３３】
【表１】
2005303028.tif 000003
【００３４】
（実施の形態２）
以下、実施の形態２を用いて、本発明の請求項２および３に記載の発明について説明する。
【００３５】
図３は本発明の実施の形態２における積層体を切断した後の積層グリーンチップの加圧工程を説明するための概略断面図である。
【００３６】
図３において、支持板１上に接着シート２によりセラミックシートと導体層よりなる積層体を切断した積層グリーンチップ９が固定されており、下加圧型６と上加圧型７により加圧される。８は上加圧型加熱用のヒータである。
【００３７】
まず、実施の形態１と同様の方法で図１に示すような５００層の積層体を作製する。
【００３８】
次に、図２に示した実施の形態１と同様の方法で、上加圧型のみをセラミックシートが軟化する温度１４０℃に加熱しながら２０ＭＰａ／ｃｍ2で６０秒間加圧し、一体化させて積層体を作製する。
【００３９】
このとき下加圧型６は加熱せず、常温のままとしている。
【００４０】
次に、この積層体を、回転刃を用いて冷却水を噴射しながら切断し、切断後の積層グリーンチップ９を得る。
【００４１】
次に図３に示すように、下加圧型６の所定の位置に切断された切断後のグリーンチップ９を配置する。その後ヒータ８により上加圧型７を１４０℃に加熱しながら１０ＭＰａ／ｃｍ2で１０秒間加圧する。
【００４２】
このときも下加圧型６は加熱せず、常温のままとしている。
【００４３】
次に、実施の形態１と同様に積層グリーンチップを分離、焼成、外部電極を形成して実施の形態２における積層セラミックコンデンサを作製し、試料番号３とした。
【００４４】
ここで、切断後の積層グリーンチップの加圧は行わないこと以外は、実施の形態１に準じた方法で積層セラミックコンデンサを作製し、試料番号４とした。
【００４５】
また、上記本発明の実施の形態２と異なるのは、切断後の積層グリーンチップの加圧は行わず、積層体の加圧時に上加圧型と下加圧型の両方を１４０℃に加熱した状態で加圧することのみで、その他は実施の形態２と同様にして積層セラミックコンデンサを作製し、実施の形態２における従来例の積層セラミックコンデンサを作製し、試料番号５とした。
【００４６】
本実施の形態２により作製した試料番号３及び試料番号４の積層セラミックコンデンサ各５０００個について、顕微鏡により構造検査を行った結果を（表２）に示す。
【００４７】
積層体を、上下の加圧型を加熱した従来例による試料番号５の積層セラミックコンデンサと比較して、本実施の形態２による試料番号３の積層セラミックコンデンサでは構造欠陥の発生はなく、電気的特性も良好であった。
【００４８】
また、本実施の形態２で作製した積層体は、実施の形態１で作製した積層体よりも積層数が多く、より積層体の上部と下部の密度に大きな差があるために、実施の形態１に準じる方法で、切断後の積層グリーンチップを加熱加圧しなかった試料番号４の積層セラミックコンデンサでは、構造欠陥の発生を完全に防止することはできなかった。
【００４９】
【表２】
2005303028.tif 000004
【００５０】
なお、上記実施の形態１，２においては、積層体ブロックの切断を回転刃により行うものであり、回転刃の刃幅による切断溝が確実に形成されるため、特に実施の形態２において切断後の加圧により、積層体個片どうしが再度くっついてしまうことを防止することができる。
【００５１】
また、上記実施の形態１，２においては下加圧型は加熱せず常温としたが、常温以下であれば良く、冷却水等により冷却を行ってもよい。
【００５２】
さらに、上記実施の形態１，２においてセラミックシートとしてはチタン酸バリウムを主成分とするセラミック粉末と分子量４０万以上のポリエチレンからなるセラミックシートを用いたが、これに限定されるものではなく、ポリエチレンの代わりにポリプロピレンなどのポリオレフィンとセラミック粉末より構成したセラミックシートを用いても良く、またセラミック粉末とポリビニルブチラール樹脂やアクリル樹脂などのバインダと可塑剤などからなるセラミックシートを用いてもよい。
【産業上の利用可能性】
【００５３】
本発明にかかる積層セラミック電子部品の製造方法は、積層体ならびに積層体切断後の積層グリーンチップを上加圧型のみを加熱しつつ加圧することにより積層体や積層グリーンチップの密度分布を解消し、焼成時の収縮を均一にできるため、焼成時に発生するヒビや剥離等の構造欠陥を防止でき、積層セラミックコンデンサ等のセラミック電子部品の製造方法として有用である。
【図面の簡単な説明】
【００５４】
【図１】本発明の実施の形態１における積層体の断面図
【図２】同加圧工程を説明するための概略断面図
【図３】本発明の実施の形態２における積層体の加圧工程を説明するための概略断面図
【図４】積層セラミックコンデンサの一部切欠斜視図
【符号の説明】
【００５５】
１  支持板
２  接着シート
３  セラミックシート
４  導体層
５  積層体
６  下加圧型
７  上加圧型
８  加熱用ヒータ
９  切断後の積層グリーンチップ
１１  積層セラミックコンデンサ
１２  誘電体層
１３  内部電極
１４  外部電極
１５  保護層
【図１】
2005303028.tif 000005
【図２】
2005303028.tif 000006
【図３】
2005303028.tif 000007
【図４】
2005303028.tif 000008